金属表面用的钝化剂 [摘要] 本发明属于化学工业领域,涉及一种金属表面用的钝化剂,所述钝化剂是包括环己 胺、锌、磷酸三钠和水混合剂。本发明的钝化剂可在金属表面酸洗后使用,使金属表面回复 到非活化的状态,不易生锈、不易受腐蚀。本发明的金属表面用钝化剂是一种钝化效果好, 形成的钝化膜稳定有效的钝化剂。 [22478-0040-0002] 一种钝化复合脱硫粉剂 [摘要] 一种钝化复合脱硫粉剂,其组成按重量百分数为:AD 粉:20~70%,CaC :5~30%,CaO:10~50%,CaF 主,添加电石、石灰、萤石、氧化镁、碳酸钙、消石灰等其中的一种或者几种物质,经过磨粉和钝化处理制成。使用本发明的AD 粉基钝化复合脱硫粉剂,在铁水包中采用喷吹工艺喷 入脱硫,脱硫率可达35~80%,气体含量[H]1ppm,[N]38ppm,[O]12ppm。与单纯的 石灰脱硫粉剂、镁粉脱硫粉剂相比,成本分别节约20%、50%以上。 [22478-0015-0003] EPDM生产中用于单点催化剂的惰性粒状材料的钝化 本发明公开了一种在单点催化剂或类似于单点催化剂(例如茂金属)的催化剂体系和惰性粒 状材料存在下,由气相法生产乙烯-丙烯或乙烯-丙烯-二烯烃橡胶的方法,该方法包括在 聚合前用三烷基铝(例如三异丁基铝)对惰性粒状材料进行预处理。 [22478-0044-0004] 强酸性金属表面磷钝化防锈剂及生产方法 [摘要] 强酸性金属表面磷钝化防锈剂及生产方法,其原料组分及重量份为:磷酸22-66 添加剂8-12份,酸式磷酸铁猛15-45 份,还包含有金属盐类如硝酸锌、铝、镍或镍、钙或 氯酸钙、二氧化硅,占12-22 份,OP 或清洗剂2-3 份,净水14-60 份。本产品生产方法是: 1)先将蒸馏水或软水投入反应釜中;2)将酸式磷酸铁锰撒配进去,搅拌溶完后再将硝酸锌、 硝酸镍或镍、二氧化硅、氯化钙等逐种逐项加入,反应成半固体糊状;3)将磷酸滴配进去, 再加入添加剂、OP 或清洗剂,反应成清亮液体时得成品。本产品在120以下或常温下浸、 喷、刷涂无气味,全脱脂、全除磷,表面全面磷钝化,提高成材率3%以上,防锈6 个月以 上。可直接喷刷油漆涂料,结合力均在一级以上,全面取代酸洗、喷砂、喷淋、喷丸工艺, 节约能耗80%以上,降低成本70%以上,无三废排放,安全无毒,产品用途广。 [22478-0024-0005] 镀锌用三价铬蓝白色钝化剂及其制造方法 [摘要] 本发明公开了一种镀锌用三价铬蓝白色钝化剂,含有的组成及其摩尔比如下:三价 铬盐硝酸盐或硝酸氟化物为110.25~1101.25,在钝化槽液中三价铬离子浓度 1~10g/L。本发明还公开了该钝化剂的制造方法,即将各组分加入搅拌器中加水搅拌使物料溶解,然后加水加酸调整得到Cr 离子浓度为25~30g/l、pH值为0.8~1的钝化剂浓 缩液。本发明的钝化剂不仅在生产过程中不会产生六价铬污染,产品本身也不含六价铬,而 且可以使产品品质获得全面提升,产品外观高雅而美丽、色彩一致性好,具有比 Cr 钝化层更好的耐腐蚀性能。 [22478-0037-0006] LF 炉精炼喷吹用钝化脱氧剂及脱氧方法 [摘要] 一种LF 炉精炼喷吹用钝化脱氧剂,组成按重量百分比计为:钝化电石粉100~20%, 钝化石灰粉0~80%;其中钝化电石粉或钝化石灰粉电石粉由电石粉或石灰粉与羟基封端乙 烯基硅油混合而成,混合比例为:电石粉或石灰粉外加占电石粉或石灰粉1~15%的羟基封 端乙烯基硅油。采用该脱氧剂的脱氧方法为:将钝化脱氧剂通过LF 喷粉枪喷入钢水中进行 脱氧操作,喷吹量控制范围在0.2~1.5Kg 脱氧剂/吨钢。向LF 炉钢水包内喷吹钝化电石粉 和钝化石灰粉的混合粉剂进行脱氧的同时,还有良好的脱硫效果。本发明产品及方法实现对 钢水的高效脱氧,反应速度快;在保证脱氧效果的同时,可以保证连铸顺行。 [22478-0031-0007] 金属表面钝化剂及其使用方法 [摘要] 本发明属于化工领域,公开了一种金属表面钝化剂,包含联氨、环己胺、锌以及水。 本发明的钝化剂可在各种工业设备的金属表面使用。本发明还公开了所述金属表面用钝化剂 的使用方法。本发明的金属表面用钝化剂是一种钝化效果好且稳定的钝化剂。 [22478-0038-0008] 向导体上施加钝化剂的方法和装置 [摘要] 一种向油中施加添加剂的方法,其中添加剂储存器提供在油中。 [22478-0009-0009] 电镀锌钢板用的多元系反应型钝化处理剂 [摘要] 一种电镀锌钢板用的多元系反应型钝化处理剂,主要有重铬酸盐,金属氯化物和硝 酸盐及一定比例的水所组成。处理剂配制简单,成分控制容易,尤其适用于连续带钢生产机 组。由于利用NO3 作为纯化反应促进剂,因此处理工艺时间短,干燥迅速,而且可以根据工艺要求,使处理后的电镀锌钢板表面的铬含量在10~60mg/m 之间灵活调节。当钢板表面的铬含量在45~50mg/m 时,其耐蚀性(SST)超过96小时。[22478-0016-0010] 一种水溶性流化催化裂化(FCC)金属钝化剂及其制备方法 [摘要] 本发明主要针对催化裂化加工过程中镍、铁、钒、钠对催化剂的污染,而研制的一 种水溶性FCC 金属钝化剂。以元素锑、铝和稀土元素镧(或铈)为主要组分,通过这些元 素的化合物与有机羧酸反应后混合而形成高稳定化合物。具有高效、低毒、性质稳定(300 以下不分解)和使用方便、不含二次污染元素、与水互溶等特点,能同时有效地钝化镍、铁、 钒、钠对裂化催化剂的污染,能显著地降低催化剂中毒失活,提高汽油和轻油收率,明显降 低氢气产率和氢气/甲烷。 [22478-0007-0011] 不锈钢氧化皮清除钝化剂 [22478-0034-0012] 高耐蚀性的镀锌层三价铬蓝白钝化剂及其制备方法 [22478-0028-0013] 一种钝化复合脱硫粉剂及其制备方法 [22478-0029-0014] 一种金属表面用钝化剂 [22478-0026-0015] 在胺或腈中包埋钝化加氢催化剂 [22478-0033-0016] 催化裂化金属钝化剂及其制备方法 [22478-0018-0017] 钝化可自燃催化剂的方法 [22478-0012-0018] 含磷和稀土的烃类裂化催化剂钝化剂组分及其制备方法 [22478-0019-0019] 一种粘土矿物钝化剂及制备方法和用途 [22478-0003-0020] 催化裂化催化剂脱金属和钝化联合工艺 [22478-0023-0021] 镀锌用三价铬彩虹色钝化剂及其制造方法 [22478-0011-0022] 在聚对苯二甲酸乙二醇酯的连续生产中钝化催化剂的方法 [22478-0025-0023] 铜质制冷件无铬钝化剂 [22478-0030-0024] 一种焦炭钝化剂及其使用方法 [22478-0001-0025] 除去剩余光致抗蚀剂和残留侧壁钝化物的原位后蚀刻方法 [22478-0041-0026] 贵金属催化剂的非原位还原和干燥钝化 [22478-0013-0027] 作氯酸盐类钝化剂的苯甲酸钡苯甲酸锶及其生产工艺 [22478-0042-0028] 一种水基中性钢铁无铬强钝化剂 [22478-0017-0029] 三元金属钝化剂配方和工艺 [22478-0005-0030] 使受操作条件和助长腐蚀之媒剂影响的金属表面钝化的系统 [22478-0004-0031] 裂化催化剂金属钝化剂的制备及钝化剂产品 [22478-0039-0032] 含稀土氧化物的钝化镁脱硫剂及其制备方法 [22478-0010-0033] 一种含锑化合物的催化裂化金属钝化剂的制备方法 [22478-0002-0034] 高效除锈钝化剂 [22478-0043-0035] 一种含镧系稀土元素的焦炭钝化剂及其使用方法 [22478-0008-0036] 在催化加速乙烯低聚制备线性α-烯烃时钝化催化剂的方法 [22478-0020-0037] 二元钝化非金属喷吹粉剂及其制取方法 [22478-0006-0038] 用于烃类催化裂化催化剂之钝化剂 [22478-0014-0039] 一种含锑化合物的催化裂化金属钝化剂的制备方法 [22478-0035-0040] 常温钝化的镀锌层三价铬彩色钝化剂 [22478-0027-0041] 用特定不饱和钝化剂钝化的(稳定化)过氧化物组合物 [22478-0021-0042] 不锈钢酸洗钝化剂 [22478-0022-0043] 一种催化裂化金属钝化助剂的制备方法 [22478-0036-0044] 一种用于电解金属锰表面处理的钝化剂及其制备方法 [22478-0045-0045] 稳定的非铬薄膜有机钝化剂 不锈钢钝化抛光液 ,主分用于不锈钢钝化; 型号:MJ350 成份:成膜物质,防腐剂、抗氧化剂、光亮剂等。 性能特点:水基型,涂覆性优良;不锈钢材质表面防锈、抗氧化、钝 化处理; 有效去除游离铁并钝化抛光; 使用范围:奥氏体、马氏体系列不锈钢及合金等; 环境安全:该液为环保型溶剂性防锈钝化溶液;不产生挥发性有毒物 不宜直接接触身体,不慎与身体直接接触,请首先用大量清水清洗。使用说明:使用前搅拌或晃动均匀溶液后,浸渍在金属表面晾(烘) 防锈期可达12 个月—24 个月。 本品不宜与其它防锈产品混合使用。 包装与存储:25/200KG 桶;保质期 8-12 个月,存放在于室内阴凉处, 密封。 性能参数: 外观:白色液体; 稳定性: 合格; 活性物:>57%; PH 值:8-10; 盐雾试验 :(304 钢,411)>96Hs; 曼景技术